(57)【要約】放射電熱器は、電気を絶縁する皿様支持体（１）と、この支持体（１）内に設けられている熱絶縁材料の基層（２）と、この熱絶縁材料の基層（２）に関して支持されている少なくともひとつの加熱エレメント（５）とを包含する。そして、熱絶縁材料の周囲壁（３）が前記支持体（１）内に設けられ、前記支持体（１）の外周まわりに前記基層（２）から上向きに延びて、前記少なくともひとつの加熱エレメント（５）が設けられる空どうを形成する。
2004525497.tif 000002
【特許請求の範囲】
【請求項１】
電気を絶縁する皿様支持体（１）と、この支持体（１）内に設けられている熱絶縁材料の基層（２）と、この熱絶縁材料の基層（２）に関して支持されている少なくともひとつの加熱エレメント（５）とを包含する放射電熱器において、熱絶縁材料の周囲壁（３）が前記支持体（１）内に設けられ、前記支持体（１）の外周まわりに前記基層（２）から上向きに延びて、前記少なくともひとつの加熱エレメント（５）が設けられる空どうを形成することを特徴とする放射電熱器。
【請求項２】
請求項１記載の放射電熱器において、前記基層（２）が前記支持体（１）とは別体にして設けられていることを特徴とする放射電熱器。
【請求項３】
請求項１又は２記載の放射電熱器において、前記電気を絶縁する皿様支持体（１）がガラス、セラミック、プラスチック化合物、ウーブンファイバー、フォームドファイバー、及び鉱物から選ばれた材料から成ることを特徴とする放射電熱器。
【請求項４】
請求項３記載の放射電熱器において、前記プラスチック化合物が熱硬化性を有することを特徴とする放射電熱器。
【請求項５】
請求項３記載の放射電熱器において、前記プラスチック化合物が熱可塑性を有することを特徴とする放射電熱器。
【請求項６】
請求項３記載の放射電熱器において、前記ウーブン及びフォームドファイバーがウーブン及びフォームドセラミックファイバーであることを特徴とする放射電熱器。
【請求項７】
請求項３記載の放射電熱器において、前記ウーブン及びフォームドファイバーがウーブン及びフォームドガラスファイバーであることを特徴とする放射電熱器。
【請求項８】
請求項１〜７のいずれか一項に記載の放射電熱器において、前記熱及び電気絶縁材料が圧縮した微孔性の熱及び電気絶縁材料から成ることを特徴とする放射電熱器。
【請求項９】
請求項１〜８のいずれか一項に記載の放射電熱器において、前記熱絶縁材料が、基本的な混合物として、３０−１００重量パーセントの微粉酸化金属、０−５０重量パーセントの乳白剤、０−５０重量パーセントのファイバー材料、及び０−１５重量パーセントの無機結合剤から成ることを特徴とする放射電熱器。
【請求項１０】
請求項９記載の放射電熱器において、前記熱絶縁材料が、実質的に、５８．５重量パーセントの微粉酸化金属、３０．０重量パーセントの乳白剤、及び１１．５重量パーセントのファイバー材料から成ることを特徴とする放射電熱器。
【請求項１１】
請求項１〜１０のいずれか一項に記載の放射電熱器において、前記少なくともひとつの加熱エレメント（５）が大気にさらされていることを特徴とする放射電熱器。
【発明の詳細な説明】
【技術分野】
【０００１】
本発明は、非金属の電気絶縁材料から作られている皿様支持体を組み込んでいる放射電熱器に関する。このような電熱器は、特に、多量の湿分又は水分を含む環境に設けられる。
【背景技術】
【０００２】
グリル及び調理ホブに設けられている例えばリボン又はコイルの形のエレメントヒータのような放射電熱器における電気及び熱絶縁材料として、圧縮した粉末状の微孔性熱絶縁材料を用いることは知られている。このような微孔性熱絶縁材料の使用は多くの利益を提供し、これらの利益には浮出したプロフィル（raised profile）、及び優れた熱及び電気絶縁特性を形成することができることが含まれている。これら電熱器の構成は、典型的に、圧縮した微孔性の絶縁ベースを収容する金属皿を包含し、絶縁ベースにはコイル又はリボンの形のエレメントが保持されている。
【０００３】
微孔性熱絶縁材料は、典型的に、高温セラミック又はガラス質ファイバー強化材、二酸化チタニウム乳白剤、及び高温で使用できるように高温収縮を減少させるための少量のアルミナ粉末を混合した、ドライ粒子状の下記に定義する微孔性材料から成る。このような材料は、ＧＢ−Ａ−１  ５８０  ９０９に記載されている。
【０００４】
用語「微孔性」とは、ここでは、セル又は空隙の最大サイズがＮＴＰおける空気分子の平均自由通路よりも小である（すなわち、１００ｎｍ程度又はそれよりも小さい）多孔性又はセルラー材料を表示するものとして使用される。かかる意味で微孔性である材料は、空気伝導（すなわち、空気分子間の衝突）による熱移動が非常に低いことを示す。このような微孔性材料はエーロゲル（液相を気相によって置換し、これにより、ゲルが液から直接に乾燥される際に生ずる縮みを回避したゲルである）を含む。実質的に同一の構造は、制御下における液からの沈殿によっても得られる（沈殿の間、開放格子沈殿物を得るため温度及びｐＨが制御される）。他の同等の開放格子構造体は、粒子の実質的部分が最大粒径１００ｎｍより小を有するものであるピロゲニック（ヒュームド）タイプ又はエレクトロサーマルタイプのものを含む。これらの材料（例えばシリカ、アルミナ、他の金属酸化物又は炭素を基材とする）は、いずれも、上述の如き微孔性の組成物の調製に使用される。
【０００５】
放射電熱器が長い期間の間非常に多くの量の水分（空気中にある）にさらされるような適用においては、従来の微孔性熱絶縁材料は、このような多量の水分に長くさらされた後に水分又は他の液体を吸収するので、劣化してしまう。
【０００６】
すなわち、水又は他の液体の吸収は、これが上述の多孔構造を破壊するので、微孔性熱絶縁体のセル又は空隙のサイズの減少を導く。そして、孔サイズの減少は微孔性絶縁体中のソリッド−ソリッド伝導の増大を生じせしめ、材料の電気及び熱絶縁特性及びそれ故熱絶縁材料の適用上の利益を減少せしめる。
【０００７】
水又は他の液体のこの吸収及びこれにより生ずる多孔構造の崩壊は、放射電熱器の電気抵抗を種々の基準及び規則により要求される電気抵抗以下に低下せしめる。
【０００８】
ある適用のためには、放射電熱器は５００時間を越える期間の間連続して沸騰して蒸気を発生せしめる水の容器と一緒に空どう内に置かれた後でも、十分に満足して作動できるようにしなければならない。
【０００９】
この問題に対しての既存の解決として、高温ガラスの層を用いて微孔性熱絶縁体を水分から保護しているものがある。しかしながら、ガラスは、この種の電熱器の性能に悪影響を及ぼす熱質量を有し、また高価である。ガラス層の使用は、また、他の問題を生じせしめる。なぜなら、水分がガラスのまわりに浸入しないで微孔性熱絶縁材料に影響を及ぼさないことを保証するためにシールを設計しなければならないからである。
【００１０】
また、ＧＢ−Ａ−０  ６１５  ９３２により、ガラス製の電気を絶縁する調理容器の中に入れられた粉末状の絶縁材料に加熱エレメントを組み込むことが知られている。この粉末状の絶縁材料は誘電体として作用し、粉末状絶縁材料と加熱エレメントとは調理器具のベースの密閉室内に収容されている。しかしながら、このような加熱エレメントは放射加熱エレメントとして満足して用いられないものである。なぜなら、熱伝達が主として伝導により行われ、その結果とても非効率であるからである。
【００１１】
したがって、本発明の目的は、これらの問題を除去又は最少にするための手段を提供することにある。
【００１２】
本発明によれば、電気を絶縁する皿様支持体と、この支持体内に設けられている熱絶縁材料の基層と、この熱絶縁材料の基層に関して支持されている少なくともひとつの加熱エレメントとを包含する放射電熱器において、熱絶縁材料の周囲壁が前記支持体内に設けられ、前記支持体の外周まわりに前記基層から上向きに延びて、前記少なくともひとつの加熱エレメントが設けられる空どうを形成することを特徴とする放射電熱器が提供される。
【００１３】
前記基層は、前記支持体とは別体にして設けることができる。
【００１４】
前記電気を絶縁する皿様支持体はガラス、セラミック、プラスチック化合物、ウーブン又はフォームドファイバー、及び鉱物から選ばれた材料から成ることができる。
【００１５】
前記電気を絶縁する皿様支持体のプラスチック化合物は、熱硬化性又は熱可塑性を有することができる。
【００１６】
前記電気を絶縁する皿様支持体のウーブン又はフォームドファイバーは、セラミック又はガラスファイバーとすることができる。
【００１７】
前記熱及び電気絶縁材料は、圧縮した微孔性の熱及び電気絶縁材料から成ることができる。
【００１８】
前記熱絶縁材料は、基本的な混合物として、３０−１００重量パーセントの微粉酸化金属、０−５０重量パーセントの乳白剤、０−５０重量パーセントのファイバー材料、及び０−１５重量パーセントの無機結合剤から成ることができる。
【００１９】
前記熱絶縁材料は、実質的に、５８．５重量パーセントの微粉酸化金属、３０．０重量パーセントの乳白剤、及び１１．５重量パーセントのファイバー材料から成ることができる。
【００２０】
前記少なくともひとつの加熱エレメントは、大気にさらすことができる。
【発明を実施するための最良の形態】
【００２１】
本発明を良く理解し、また本発明が実際にどのようにして実施されるかを一層明確に示すために、以下添付図面を参照して本発明の実施例について詳述する。
【００２２】
図面に示されている放射電熱器は皿様支持体１を包含し、この支持体は例えば圧縮した微孔性の熱及び電気絶縁材料のような電気絶縁材料の基層２を収容している。放射電熱器は、グリル又は調理ホブ器具に組み込まれるようにされている。
【００２３】
熱絶縁材料の壁３は、ヒータの全周まわりに設けられて、空どうを形成する。
【００２４】
この熱絶縁材料の壁３は、基層２とは別体にして設けることができるし、又は基層２と一体にすることもできる。
【００２５】
電気加熱エレメント５は、熱絶縁材料の基層２に関して支持されている。この加熱エレメント５は、周知の形のエレメント、例えばワイヤ、リボン又はフォイル若しくはこれらの形の組み合わせから成ることができる。
【００２６】
この加熱エレメント５は、周囲壁３により形成した空どう内に設けられて、大気にさらされる。
【００２７】
端子ブロック６は、皿様支持体１の縁部に設けられて、加熱エレメント５に電気的に接続され、これにより、加熱エレメント５を作動するために加熱エレメント５を電圧供給源に接続することができる。
【００２８】
周知の形のサーマルカット−アウト装置４は、選択的に設けられて加熱エレメント５の全面上に延びており、これにより、過熱した場合には加熱エレメントのスイッチをオフにする。
【００２９】
図２に示されるように、このサーマルカット−アウト装置４のロッドは周囲壁３の穴を通過して加熱エレメント５の上方に間隔を置いて配置されている。
【００３０】
放射電熱器に設けられている基層２の微孔性熱絶縁材料は、基本的な混合物として、実質的に、３０−１００重量パーセントの微粉酸化金属（例えば、シリカ）、０−５０重量パーセントの乳白剤（例えば、二酸化チタン）、０−５０重量パーセントのファイバー材料、及び０−１５重量パーセントの無機結合剤から成る。
【００３１】
一例として、放射電熱器に設けられる基層２の微孔性熱絶縁材料は、実質的に、５８．５重量パーセントの微粉酸化金属、３０．０重量パーセントの乳白剤、及び１１．５重量パーセントのファイバー材料から成ることができる。
【００３２】
皿様支持体１は、電気を絶縁する材料であって、湿分又は水分が付着した微孔性熱絶縁材料を電気的にアースされているグリル又は調理ホブ器具の構体との間の電気的バリヤーとして機能する材料から成る。
【００３３】
適当な非金属の皿材料は、ガラス、セラミック、プラスチック化合物（熱硬化性及び熱可塑性の両方）、ウーブン又はフォームドガラスファイバー又はセラミックファイバー、及び鉱物から選ばれる。
【００３４】
そして、皿様支持体１は、予め決めた寸法及び公差でモールド成形、鋳造又は他の方法で形成することができる。特定の材料から皿様支持体を形成することは、材料の物理的性質及びそれぞれの処理の制限に依存する。これらのことは、当業者によく知られており、発明があるものではない。
【００３５】
驚いたことに、非金属の皿様支持体を組み込んでいる放射電熱器は高湿度大気中におけるテストに耐えることができることがわかった。すなわち、水に対する微孔性熱絶縁材料の親和力は微孔性絶縁材料の多孔構造を大きな電気及び熱伝達状態を許すレベルにまで減少せしめるにもかかわらず、非金属の皿様支持体を組み込んでいる放射電熱器は、５００時間を超える期間の間連続して沸騰して蒸気を発生せしめる水の容器と一緒に空どう内に置かれた後でも、十分に満足して作動することができた。
【図面の簡単な説明】
【００３６】
【図１】非金属製の皿様支持体を組み込んでいる放射電熱器の一実施例の平面図である。
【図２】図１のＡ−Ａ線に沿う図１の放射電熱器の断面図である。
【国際公開パンフレット】
2004525497.tif 000003
2004525497.tif 000004
2004525497.tif 000005
2004525497.tif 000006
2004525497.tif 000007
2004525497.tif 000008
2004525497.tif 000009
2004525497.tif 000010
2004525497.tif 000011
2004525497.tif 000012
2004525497.tif 000013
2004525497.tif 000014
2004525497.tif 000015
2004525497.tif 000016
2004525497.tif 000017
2004525497.tif 000018
2004525497.tif 000019
【手続補正書】
【提出日】平成15年4月17日(2003.4.17)
【手続補正１】
【補正対象書類名】特許請求の範囲
【補正対象項目名】全文
【補正方法】変更
【補正の内容】
【特許請求の範囲】
【請求項１】
電気を絶縁する皿様支持体（１）と、この支持体（１）内に設けられている熱絶縁材料の基層（２）と、この熱絶縁材料の基層（２）に関して支持されている少なくともひとつの加熱エレメント（５）と、前記支持体（１）内に設けられ、前記支持体（１）の外周まわりに前記基層（２）から上向きに延びて、前記少なくともひとつの加熱エレメント（５）が設けられる空どうを形成する熱絶縁材料の周囲壁（３）とを包含する放射電熱器において、前記電気を絶縁する皿様支持体（１）がガラス、セラミック、プラスチック化合物、ウーブンファイバー、フォームドファイバー、及び鉱物から選ばれた材料から成ることを特徴とする放射電熱器。
【請求項２】
請求項１記載の放射電熱器において、前記基層（２）が前記支持体（１）とは別体にして設けられていることを特徴とする放射電熱器。
【請求項３】
請求項１又は２記載の放射電熱器において、前記プラスチック化合物が熱硬化性を有することを特徴とする放射電熱器。
【請求項４】
請求項１又は２記載の放射電熱器において、前記プラスチック化合物が熱可塑性を有することを特徴とする放射電熱器。
【請求項５】
請求項１又は２記載の放射電熱器において、前記ウーブン及びフォームドファイバーがウーブン及びフォームドセラミックファイバーであることを特徴とする放射電熱器。
【請求項６】
請求項１又は２記載の放射電熱器において、前記ウーブン及びフォームドファイバーがウーブン及びフォームドガラスファイバーであることを特徴とする放射電熱器。
【請求項７】
請求項１〜６のいずれか一項に記載の放射電熱器において、前記熱絶縁材料の基層が圧縮した微孔性の熱絶縁材料から成ることを特徴とする放射電熱器。
【請求項８】
請求項１〜７のいずれか一項に記載の放射電熱器において、前記熱絶縁材料が、基本的な混合物として、３０−１００重量パーセントの微粉酸化金属、０−５０重量パーセントの乳白剤、０−５０重量パーセントのファイバー材料、及び０−１５重量パーセントの無機結合剤から成ることを特徴とする放射電熱器。
【請求項９】
請求項８記載の放射電熱器において、前記熱絶縁材料が、５８．５重量パーセントの微粉酸化金属、３０．０重量パーセントの乳白剤、及び１１．５重量パーセントのファイバー材料から成ることを特徴とする放射電熱器。
【請求項１０】
請求項１〜９のいずれか一項に記載の放射電熱器において、前記少なくともひとつの加熱エレメント（５）が大気にさらされていることを特徴とする放射電熱器。
【手続補正２】
【補正対象書類名】明細書
【補正対象項目名】全文
【補正方法】変更
【補正の内容】
【発明の詳細な説明】
【技術分野】
【０００１】
本発明は、非金属の電気絶縁材料から作られている皿様支持体を組み込んでいる放射電熱器に関する。このような電熱器は、特に、多量の湿分又は水分を含む環境に設けられる。
【背景技術】
【０００２】
グリル及び調理ホブに設けられている例えばリボン又はコイルの形のエレメントヒータのような放射電熱器における電気及び熱絶縁材料として、圧縮した粉末状の微孔性熱絶縁材料を用いることは知られている。このような微孔性熱絶縁材料の使用は多くの利益を提供し、これらの利益には浮出したプロフィル（raised profile）、及び優れた熱及び電気絶縁特性を形成することができることが含まれている。これら電熱器の構成は、典型的に、圧縮した微孔性の絶縁ベースを収容する金属皿を包含し、絶縁ベースにはコイル又はリボンの形のエレメントが保持されている。
【０００３】
微孔性熱絶縁材料は、典型的に、高温セラミック又はガラス質ファイバー強化材、二酸化チタニウム乳白剤、及び高温で使用できるように高温収縮を減少させるための少量のアルミナ粉末を混合した、ドライ粒子状の下記に定義する微孔性材料から成る。このような材料は、ＧＢ−Ａ−１  ５８０  ９０９に記載されている。
【０００４】
用語「微孔性」とは、ここでは、セル又は空隙の最大サイズがＮＴＰおける空気分子の平均自由通路よりも小である（すなわち、１００ｎｍ程度又はそれよりも小さい）多孔性又はセルラー材料を表示するものとして使用される。かかる意味で微孔性である材料は、空気伝導（すなわち、空気分子間の衝突）による熱移動が非常に低いことを示す。このような微孔性材料はエーロゲル（液相を気相によって置換し、これにより、ゲルが液から直接に乾燥される際に生ずる縮みを回避したゲルである）を含む。実質的に同一の構造は、制御下における液からの沈殿によっても得られる（沈殿の間、開放格子沈殿物を得るため温度及びｐＨが制御される）。他の同等の開放格子構造体は、粒子の実質的部分が最大粒径１００ｎｍより小を有するものであるピロゲニック（ヒュームド）タイプ又はエレクトロサーマルタイプのものを含む。これらの材料（例えばシリカ、アルミナ、他の金属酸化物又は炭素を基材とする）は、いずれも、上述の如き微孔性の組成物の調製に使用される。
【０００５】
放射電熱器が長い期間の間非常に多くの量の水分（空気中にある）にさらされるような適用においては、従来の微孔性熱絶縁材料は、このような多量の水分に長くさらされた後に水分又は他の液体を吸収するので、劣化してしまう。
【０００６】
すなわち、水又は他の液体の吸収は、これが上述の多孔構造を破壊するので、微孔性熱絶縁体のセル又は空隙のサイズの減少を導く。そして、孔サイズの減少は微孔性絶縁体中のソリッド−ソリッド伝導の増大を生じせしめ、材料の電気及び熱絶縁特性及びそれ故熱絶縁材料の適用上の利益を減少せしめる。
【０００７】
水又は他の液体のこの吸収及びこれにより生ずる多孔構造の崩壊は、放射電熱器の電気抵抗を種々の基準及び規則により要求される電気抵抗以下に低下せしめる。
【０００８】
ある適用のためには、放射電熱器は５００時間を越える期間の間連続して沸騰して蒸気を発生せしめる水の容器と一緒に空どう内に置かれた後でも、十分に満足して作動できるようにしなければならない。
【０００９】
この問題に対しての既存の解決として、高温ガラスの層を用いて微孔性熱絶縁体を水分から保護しているものがある。しかしながら、ガラスは、この種の電熱器の性能に悪影響を及ぼす熱質量を有し、また高価である。ガラス層の使用は、また、他の問題を生じせしめる。なぜなら、水分がガラスのまわりに浸入しないで微孔性熱絶縁材料に影響を及ぼさないことを保証するためにシールを設計しなければならないからである。
【００１０】
また、ＧＢ−Ａ−０  ６１５  ９３２により、ガラス製の電気を絶縁する調理容器の中に入れられた粉末状の絶縁材料に加熱エレメントを組み込むことが知られている。この粉末状の絶縁材料は誘電体として作用し、粉末状絶縁材料と加熱エレメントとは調理器具のベースの密閉室内に収容されている。しかしながら、このような加熱エレメントは放射加熱エレメントとして満足して用いられないものである。なぜなら、熱伝達が主として伝導により行われ、その結果とても非効率であるからである。
【００１１】
したがって、本発明の目的は、これらの問題を除去又は最少にするための手段を提供することにある。
【００１２】
本発明によれば、電気を絶縁する皿様支持体と、この支持体内に設けられている熱絶縁材料の基層と、この熱絶縁材料の基層に関して支持されている少なくともひとつの加熱エレメントと、前記支持体内に設けられ、前記支持体の外周まわりに前記基層から上向きに延びて、前記少なくともひとつの加熱エレメントが設けられる空どうを形成する熱絶縁材料の周囲壁とを包含する放射電熱器において、前記電気を絶縁する皿様支持体がガラス、セラミック、プラスチック化合物、ウーブン又はフォームドファイバー、及び鉱物から選ばれた材料から成ることを特徴とする放射電熱器が提供される。
【００１３】
前記基層は、前記支持体とは別体にして設けることができる。
【００１４】
前記電気を絶縁する皿様支持体のプラスチック化合物は、熱硬化性又は熱可塑性を有することができる。
【００１５】
前記電気を絶縁する皿様支持体のウーブン又はフォームドファイバーは、セラミック又はガラスファイバーとすることができる。
【００１６】
前記熱絶縁材料の基層は、圧縮した微孔性の熱絶縁材料から成ることができる。
【００１７】
前記熱絶縁材料は、基本的な混合物として、３０−１００重量パーセントの微粉酸化金属、０−５０重量パーセントの乳白剤、０−５０重量パーセントのファイバー材料、及び０−１５重量パーセントの無機結合剤から成ることができる。
【００１８】
前記熱絶縁材料は、５８．５重量パーセントの微粉酸化金属、３０．０重量パーセントの乳白剤、及び１１．５重量パーセントのファイバー材料から成ることができる。
【００１９】
前記少なくともひとつの加熱エレメントは、大気にさらすことができる。
【発明を実施するための最良の形態】
【００２０】
本発明を良く理解し、また本発明が実際にどのようにして実施されるかを一層明確に示すために、以下添付図面を参照して本発明の実施例について詳述する。
【００２１】
図面に示されている放射電熱器は皿様支持体１を包含し、この支持体は例えば圧縮した微孔性の熱及び電気絶縁材料のような電気絶縁材料の基層２を収容している。放射電熱器は、グリル又は調理ホブ器具に組み込まれるようにされている。
【００２２】
熱絶縁材料の壁３は、ヒータの全周まわりに設けられて、空どうを形成する。
【００２３】
この熱絶縁材料の壁３は、基層２とは別体にして設けることができるし、又は基層２と一体にすることもできる。
【００２４】
電気加熱エレメント５は、熱絶縁材料の基層２に関して支持されている。この加熱エレメント５は、周知の形のエレメント、例えばワイヤ、リボン又はフォイル若しくはこれらの形の組み合わせから成ることができる。
【００２５】
この加熱エレメント５は、周囲壁３により形成した空どう内に設けられて、大気にさらされる。
【００２６】
端子ブロック６は、皿様支持体１の縁部に設けられて、加熱エレメント５に電気的に接続され、これにより、加熱エレメント５を作動するために加熱エレメント５を電圧供給源に接続することができる。
【００２７】
周知の形のサーマルカット−アウト装置４は、選択的に設けられて加熱エレメント５の全面上に延びており、これにより、過熱した場合には加熱エレメントのスイッチをオフにする。
【００２８】
図２に示されるように、このサーマルカット−アウト装置４のロッドは周囲壁３の穴を通過して加熱エレメント５の上方に間隔を置いて配置されている。
【００２９】
放射電熱器に設けられている基層２の微孔性熱絶縁材料は、基本的な混合物として、実質的に、３０−１００重量パーセントの微粉酸化金属（例えば、シリカ）、０−５０重量パーセントの乳白剤（例えば、二酸化チタン）、０−５０重量パーセントのファイバー材料、及び０−１５重量パーセントの無機結合剤から成る。
【００３０】
一例として、放射電熱器に設けられる基層２の微孔性熱絶縁材料は、実質的に、５８．５重量パーセントの微粉酸化金属、３０．０重量パーセントの乳白剤、及び１１．５重量パーセントのファイバー材料から成ることができる。
【００３１】
皿様支持体１は、電気を絶縁する材料であって、湿分又は水分が付着した微孔性熱絶縁材料を電気的にアースされているグリル又は調理ホブ器具の構体との間の電気的バリヤーとして機能する材料から成る。
【００３２】
適当な非金属の皿材料は、ガラス、セラミック、プラスチック化合物（熱硬化性及び熱可塑性の両方）、ウーブン又はフォームドガラスファイバー又はセラミックファイバー、及び鉱物から選ばれる。
【００３３】
そして、皿様支持体１は、予め決めた寸法及び公差でモールド成形、鋳造又は他の方法で形成することができる。特定の材料から皿様支持体を形成することは、材料の物理的性質及びそれぞれの処理の制限に依存する。これらのことは、当業者によく知られており、発明があるものではない。
【００３４】
驚いたことに、非金属の皿様支持体を組み込んでいる放射電熱器は高湿度大気中におけるテストに耐えることができることがわかった。すなわち、水に対する微孔性熱絶縁材料の親和力は微孔性絶縁材料の多孔構造を大きな電気及び熱伝達状態を許すレベルにまで減少せしめるにもかかわらず、非金属の皿様支持体を組み込んでいる放射電熱器は、５００時間を超える期間の間連続して沸騰して蒸気を発生せしめる水の容器と一緒に空どう内に置かれた後でも、十分に満足して作動することができた。
【図面の簡単な説明】
【００３５】
【図１】非金属製の皿様支持体を組み込んでいる放射電熱器の一実施例の平面図である。
【図２】図１のＡ−Ａ線に沿う図１の放射電熱器の断面図である。




【国際調査報告】
2004525497.tif 000020
2004525497.tif 000021